SSC - 기반 의 본 발명 및 비교 실시 예 는 최초 1 바 ( bar ) 게이지 에서 N 2 로 채워진 2 l 벤치 스케일 반응기 내 에서 제조 되 었 다 . 촉매 , 미량 의 트리 에틸 알루미늄 및 수소 가 반응기 내 로 제일 먼저 첨가 되 었 다 . 액체 프로필렌 이 공급 되 었 으며 , 20 ℃ 에서 6 분 동안 전 - 폴리머 화 가 수행 되 었 다 . 교반 이 시작 되 었 으며 , 온도 는 70 ℃ 의 설정 온도 까지 증가 되 었 다 . 추가 데이터 는 표 1 에서 볼 수 있 다 . 상기 조건 에서 매트릭스 성분 의 폴리머 화 가 수행 되 었 다 . 매트릭스 입자 와 활성 촉매 의 존재 하 에서 동일 한 용기 내 에서 의 다음 단계 에서 기체상 폴리머 화 가 에틸렌 - 프로필렌 분산상 을 형성 하 기 위해 수행 되 었 다 . 기체상 에서 의 작동 온도 는 80 ℃ 이 었 으며 , 표 1 에서 보 는 바 와 같 다 . 상기 고온 및 에틸렌 이 사슬 전달 제 로서 작동 한다는 사실 은 제조 된 XCS 분획 의 고유 점도 의 감소 를 야기 한다 . 수소 공급 이 중단 되 고 , XCS 분획 의 고유 점도 는 C 2 / C 3 - 비율 에 의해 조절 되 었 다 . 폴리머 화 의 말기 에 반응기 는 환기 되 었 다 .